КАТАЛИЗАТОР ДЛЯ КАТАЛИТИЧЕСКОГО КРЕКИНГА УГЛЕВОДОРОДА, КОТОРЫЙ ПРИМЕНЯЮТ ПРИ ПОЛУЧЕНИИ ЛЕГКОГО ОЛЕФИНА, И СПОСОБ ЕГО ПОЛУЧЕНИЯ

2
2
5
1. Катализатор крекинга углеводородов для получения легкого олефина из углеводорода с 4-мя или более чем с 4-мя атомами углерода, отличающийся тем, что 0,01~5,0 мас.% MnO и 1~15 мас.% PO одновременно осаждают на компонент катализатора, где компонент катализатора содержит 1~50 мас.% цеолита, 21~70 мас.% глины и 1~40 мас.% неорганического оксида.
2. Катализатор по п.1, в котором цеолит имеет молярное отношение Si/Al меньше, чем 200, или равное 200, и цеолит выбран из группы, состоящей из ZSM-5, ZSM-11, феррита, морденита, МСМ-22, SUZ-4, цеолита типа X, цеолита типа Y и цеолита типа L.
2
3
2
2
3
2
3. Катализатор по п.1, где неорганическим оксидом является AlO, SiOили AlO-SiO.
4. Катализатор по п.1, в котором углеводород с 4-мя или более чем с 4-мя атомами углерода имеет точку кипения 30~200°С.
5. Способ получения катализатора крекинга для получения легкого олефина из углеводорода с 4-мя или более чем 4-мя атомами углерода, содержащий следующие стадии:
(a) смешивания цеолита, глины и предшественника неорганического оксида с предшественником фосфора и предшественника марганца при перемешивании с получением суспензии смеси и
(b) сушку распылением суспензии смеси с последующим кальцинированием.
6. Способ по п.5, в котором стадия (а) содержит следующие стадии:
(i) смешивания цеолита с предшественником марганца с последующим добавлением глины и перемешивание смеси с получением суспензии цеолита/глины;
(ii) смешивания предшественника неорганического оксида с предшественником фосфора и предшественником марганца при перемешивании с получением суспензии неорганического оксида и
(iii) смешивания суспензии цеолита/глины и суспензии неорганического оксида до достижения однородности суспензии.
7. Способ по п.5, в котором стадия (а) содержит следующие стадии:
(i) смешивания цеолита с предшественником марганца с получением суспензии цеолита;
(ii) смешивания предшественника неорганического оксида с предшественником фосфора и предшественником марганца при перемешивании с получением суспензии неорганического оксида и
(iii) смешивания суспензии цеолита, суспензии неорганического оксида и глины до достижения однородности.
8. Способ по п.5, в котором стадию (а) проводят одновременным смешиванием цеолита, глины и предшественника неорганического оксида, предшественника фосфора и предшественника марганца при перемешивании.
9. Способ по п.5, в котором цеолит имеет молярное отношение Si/Al меньше, чем 200 или равное 200, и выбран из группы, состоящей из ZSM-5, ZSM-11, феррита, морденита, МСМ-22, SUZ-4, цеолита типа X, цеолита типа Y и цеолита типа L.
2
3
2
2
3
2
10. Способ по п.5, в котором предшественник неорганического оксида содержит AlO, SiO или AlO-SiO и имеет форму золя, геля или раствора.
11. Способ по п.5, в котором углеводород с 4-мя или более чем с 4-мя атомами углеводорода имеет точку кипения 30~200°С.
12. Способ по п.5, в котором предшественником марганца является сульфатное, нитратное, хлоридное или ацетатное соединение марганца.
3
4
4
3
4
4
2
4
2
4
4
13. Способ по п.5, в котором предшественником фосфора является водное соединение фосфора, выбранное из группы HPO, (NH)РО, Н(NH)(PO) и Н(NH)PO.
2
2
5
14. Способ по п.5, в котором катализатор крекинга имеет компонент катализатора, содержащий 1~50 мас.% цеолита, 21~70 мас.% глины и 1~40 мас.% неорганического оксида, где компонент катализатора является одновременно носителем как 0,01~5,0 мас.% MnO, так и 1~15 мас.% PO.